(57)【要約】本発明は、化粧料に含まれる無機粉体の表面に感圧粘着性高分子が均一に被覆されて皮膚密着力が向上した複合粉体、これを含む化粧料組成物及びこの製造方法に関する。本発明の複合粉体を含む化粧料は、感圧粘着性高分子に起因する粘着性が発揮されて皮膚密着力が優秀であることはもとより、これによりカバー力と持続力が向上され、油分散性が良好であり、皮膚に塗布する時の塗付性が優秀で、使用感が軽くてさわやかな効果がある。
2018513844.tif 000002
【特許請求の範囲】
【請求項１】
感圧粘着性（ＰＳＡ：Ｐｒｅｓｓｕｒｅ ｓｅｎｓｉｔｉｖｅ ａｄｈｅｓｉｖｅ）高分子で無機粉体の表面が被覆された複合粉体。
【請求項２】
上記感圧粘着性高分子は、ポリビニールピロリドン（ＰＶＰ：Ｐｏｌｙ ｖｉｎｙｌ ｐｙｒｒｏｌｉｄｏｎｅ）、ポリメチルメタクリレート（ＰＭＭＡ：Ｐｏｌｙ ｍｅｔｈｙｌ ｍｅｔｈａｃｒｙｌａｔｅ）、ポリスチレン（ＰＳ：Ｐｏｌｙｓｔｙｒｅｎｅ）、ポリアスパラギン酸（ＰＡＡ：Ｐｏｌｙａｓｐａｒｔｉｃ Ａｃｉｄ）、ポリ−２−ヒドロキシエチルメタクリレート（Ｐ２ＨＥＭＡ：Ｐｏｌｙ−２−ｈｙｄｒｏｘｙ ｅｔｈｙｌ ｍｅｔｈａｃｒｙｌａｔｅ）、ポリステアリルメタクリレート（ＰＳＭＡ：ｐｏｌｙ ｓｔｅａｒｙｌ ｍｅｔｈａｃｒｙｌａｔｅ）、ポリ−２−ヒドロキシプロピルメタクリレート（Ｐ２ＨＰＭＡ：Ｐｏｌｙ−２−ｈｙｄｒｏｘｙ ｐｒｏｐｙｌ ｍｅｔｈａｃｒｙｌａｔｅ）、ポリブチルメタクリレート（ＰＢＭＡ：Ｐｏｌｙ ｎ−ｂｕｔｙｌ ｍｅｔｈａｃｒｙｌａｔｅ）、ポリエチルアクリレート（ＰＥＡ：Ｐｏｌｙ ｅｔｈｙｌ ａｃｒｙｌａｔｅ）、ポリブチルアクリレート（ＰＢＡ：Ｐｏｌｙ ｂｕｔｙｌ ａｃｒｙｌａｔｅ）、 ポリ−２−エチルヘキシルアクリレート（Ｐ２ＥＨＡ：Ｐｏｌｙ−２−ｅｔｈｙｌ ｈｅｘｙｌ ａｃｒｙｌａｔｅ）、及びこれらの組み合わせからなる群から選択される１種であることを特徴とする請求項１に記載の複合粉体。
【請求項３】
上記無機粉体は、二酸化チタン、酸化亜鉛、セリサイト、酸化鉄、及びこれらの組み合わせからなる群から選択される１種であることを特徴とする請求項１に記載の複合粉体。
【請求項４】
上記感圧粘着性高分子は、硝子転移温度（Ｔｇ）が１００℃以上の差が出る２種の組み合わせであることを特徴とする請求項２に記載の複合粉体。
【請求項５】
上記感圧粘着性高分子は、ポリブチルアクリレート、ポリビニールピロリドンの組み合わせであることを特徴とする請求項４に記載の複合粉体。
【請求項６】
上記ポリブチルアクリレートとポリビニールピロリドンの重量比が１：１であることを特徴とする請求項５に記載の複合粉体。
【請求項７】
請求項１ないし請求項６のいずれか一項に記載の複合粉体を含む化粧料組成物。
【請求項８】
感圧粘着性高分子で無機粉体の表面が被覆された複合粉体を分散重合によって製造する複合粉体製造方法。
【請求項９】
上記複合粉体は、
１）無機粉体を溶媒に分散させて溶液を製造する段階；
２）上記１）の溶液に塩酸及びメタクリル酸（ＭＡＡ）を加えて無機粉体の双極子モーメントを＋に形成する段階；及び
３）上記２）の溶液に感圧粘着性高分子単量体及び重合開始剤を加えて無機粉体の表面に高分子を重合及び被覆させる段階；
を含むことを特徴とする、請求項８に記載の感圧粘着性高分子で無機粉体の表面が被覆された複合粉体の製造方法。
【発明の詳細な説明】
【技術分野】
【０００１】
本出願は、２０１５年３月１３日付韓国特許出願第１０−２０１５−００３５０９８号に基礎した優先権の利益を主張して、該韓国特許出願の文献に開示された全ての内容を本明細書の一部として含む。
【０００２】
本発明は、感圧粘着性（ＰＳＡ：Ｐｒｅｓｓｕｒｅ ｓｅｎｓｉｔｉｖｅ ａｄｈｅｓｉｖｅ）高分子が無機粉体の表面に被覆された複合粉体に係り、より詳しくは、感圧粘着性高分子が化粧料に含まれる無機粉体の表面に均一に被覆され、皮膚密着力が向上された複合粉体、これを含む化粧料組成物及びこの製造方法に関する。
【背景技術】
【０００３】
メーキャップ化粧は、皮膚の欠点を補い、目と唇を強調して外観を美しくしてくれる重要な役割をする。メーキャップ化粧料に混合された成分の中で、色料物質はしみや跡を隠して元気な皮膚を見せ、魅惑的な色調を持つようにするが、これら化粧料に使われる色料物質は、有機合成着色剤と天然色素及び無機顔料に分けられる。
【０００４】
有機合成着色剤は、染料、レーキ及び有機顔料に分類される。染料は、水とオイル及びアルコールに溶解される化合物であって、発色団基としてアゾ基（Ａｚｏ ｇｒｏｕｐ）などがあり、レーキは水溶性染料に不溶性金属塩が結合された類型である。天然色素は植物と動物及び微生物から抽出されるが、これらの物質は合成着色剤より色の発現が弱くて食料品に添加する物質として長年使われてきたが、最近、安全性が要求される医薬品に使われるようになって再び評価されている。
【０００５】
無機顔料は、着色顔料、白色顔料、体質顔料及び真珠光沢顔料などに分類される。着色顔料は、化粧料に色相を与え、白色顔料は皮膚のカバー力を調節する。体質顔料は、着色顔料の希釈剤として色調を調整し、製品の展延性（Ｓｐｒｅａｄａｂｉｌｉｔｙ）、密着性などの使用感と製品の剤形化に大きい役割をする。また、真珠光沢顔料は、色相に真珠光沢を与え、紅彩色または金属光彩を与えるために使われる特殊な光学的効果を持つ顔料である。
【０００６】
通常、化粧料に含まれる体質顔料は、タルク、カオリン、シリカ、滑石、セリサイト、炭酸カルシウム、炭酸マグネシウム、無水珪酸などがあり、色濃度の調節及び剤形の広がり性、感触などを調節する。白色顔料は、二酸化チタン、酸化亜鉛などがある。一般的に、カオリン、タルク、シリカ、二酸化チタンは、白色をおびながら皮膚の塗付性と密着性及び皮膚カバー力を維持させる粉体として化粧料の基本的構成成分である。
【０００７】
メーキャップ化粧料に使われる粉体は、密着力、隠蔽力、塗付性、広がり性、吸湿性、吸油性及び皮膚親和性などが求められ、２種以上の粉体を混合または被覆することで得られる。例えば、二酸化チタンのような無機系顔料は、密着力、隠蔽力などが優秀である一方、塗付性と広がり性などの使用感が足りないので、これを補うために二酸化チタンにシリカを所定の割合で被覆して無機複合粉体を製造することにより、良好な隠蔽力及び光屈折率の差などを利用して化粧料を製造する技術が公知されている。
【０００８】
しかし、上記のような従来の被覆無機複合粉体は、実際に皮膚へ塗布する時、皮膚及び外部条件に対する安定性、密着力、使用感及び持続性などが十分ではないという問題が生じた。
【０００９】
このような短所を改善するために、従来の方案として、シリコーン化合物、フッ素化合物、金属せっけん、高級アルコール、脂肪酸、アミノ酸の金属塩、レシチンなどの表面処理剤を利用して撥水処理する方法が提案されており、この中でもシリコーン化合物またはアミノ酸金属塩を利用した表面処理法が一般的であり、最近は二つの方法を併用する表面処理法が提案されている。
【００１０】
一方、脂肪酸、金属せっけん及び金属塩などによる表面処理被覆粉体は、皮膚に対する付着力としっとりした使用感は良好であるが、シリコーン系化合物で表面処理した粉体に比べて耐水性が落ちるし、皮膚へ塗布する際に少し荒い感じがするなど、展延性が足りない上、金属塩が微細粒子状態で粉体表面に吸着されているため、表面改質状態の安定性が劣るので、金属塩の分離現象が生じる。それだけでなく、他のシリコーン系原料と併用する時、色相表現力が低下する問題点が依然として残っている。
【先行技術文献】
【特許文献】
【００１１】
【特許文献１】韓国登録特許公報第０７９５２３３号「撥水及び撥油と塗布均一性が向上した複合化顔料を含むメーキャップ化粧料組成物及びその製造方法」
【発明の概要】
【発明が解決しようとする課題】
【００１２】
一般的に、メーキャップ化粧料は、化粧する際に顔の一番外面に塗布するものであって、一定水準以上の皮膚密着力が求められる。密着力を向上させる方法として、油状成分の中でも硬度が高いオゾケライト（Ｏｚｏｋｅｒｉｔｅ）、カルナウバロウ（Ｃａｒｎａｕｂａ ｗａｘ）、蜜ろう（Ｂｅｅｓｗａｘ）などのワックスの含量を増加させたり、増粘剤の役割をする有機ポリマーや無機増粘剤、または有無機ハイブリッド増粘剤の含量を増加させる方法が公知されている。しかし、油状成分の中でのワックスまたは増粘剤の含量を高めると、全体積に対して油状成分の中の結晶を形成した剤形の密度が高くなって流動性が落ちるし、これはメーキャップ化粧料を皮膚に塗布する際に塗付性及び広がり性が低下する原因として作用するので、使用の便宜性が落ち、使用感が重くなる短所がある。
【課題を解決するための手段】
【００１３】
上記の課題を解決するために、本発明は感圧粘着性高分子で無機粉体の表面が被覆された複合粉体、この製造方法及びこれを含む化粧料組成物を提供する。このとき、感圧粘着性高分子は２種以上組み合わせることができるし、硝子転移温度（Ｔｇ）の差と含量比を調節して適用する。
【発明の効果】
【００１４】
本発明の感圧粘着性高分子が無機粉体の表面に被覆された複合粉体を含むメーキャップ化粧料は、塗布及び吸収手段（例えば、手またはパフ）で加圧する時、感圧粘着性高分子に起因する粘着性が発揮されて皮膚密着力が優秀であり、これによってカバー力と持続力が向上する。
【００１５】
また、本発明の感圧粘着性高分子が無機粉体の表面に被覆された複合粉体を含むメーキャップ化粧料は、油分散性が良好で、皮膚へ塗布する際に塗付性が優秀で、使用感が軽く、さわやかな効果がある。
【図面の簡単な説明】
【００１６】
【図１】本発明による複合粉体の製造方法に対する概略的な説明図である。
【図２】本発明の感圧粘着性高分子で無機粉体の表面が被覆された複合粉体の表面を拡大したイメージである。
【図３】本発明の感圧粘着性高分子で無機粉体の表面が被覆された複合粉体の硬度計を利用した粘着性テスト実施イメージである。
【図４】本発明の感圧粘着性高分子で無機粉体の表面が被覆された複合粉体の粘着性テスト結果を示すものである。
【図５】本発明の感圧粘着性高分子で無機粉体の表面が被覆された複合粉体のレオメータを利用した粘弾性テスト実施イメージである。
【図６】本発明の感圧粘着性高分子で無機粉体の表面が被覆された複合粉体の粘弾性テスト結果を示すものである。
【発明を実施するための形態】
【００１７】
本発明は、感圧粘着性高分子が無機粉体の表面に被覆された複合粉体に係り、より詳しくは、感圧粘着性高分子が化粧料に含まれる無機粉体の表面に均一に被覆されて皮膚密着力が向上された複合粉体、これを含む化粧料組成物及びこの製造方法に関する。
【００１８】
以下、本発明を具体的な実施例をもって詳しく説明する。しかし、本発明は下記実施例によって限定されるものではなく、本発明の技術思想の範囲内で様々な変形または修正ができることは当該分野に携わる業者にとっては明白なものである。また、本明細書で使われる用語は、他に断らない限り、本発明が属する技術分野における通常の知識を有する者が通常的に理解する意味を持つ。よって、従来と同様の技術的構成及び作用に対する反復説明は省略する。
【００１９】
本明細書において、感圧粘着性（ＰＳＡ：Ｐｒｅｓｓｕｒｅ ｓｅｎｓｉｔｉｖｅ ａｄｈｅｓｉｖｅ）高分子とは、圧力敏感性高分子であって粘着面に接着させるための圧力が加えられる時、粘着性が発揮される高分子を意味する。本発明者らは、このような原理に着目して、メーキャップ化粧料の塗布及び吸収過程において、加圧するとき、感圧粘着性（ＰＳＡ）高分子に起因する粘着性を利用して化粧料の皮膚密着力を発生させるべく、メーキャップ化粧料に適用される無機粉体の表面を感圧粘着性高分子で被覆させる本技術を発明した。
【００２０】
本発明において、無機粉体の表面に被覆される感圧粘着性高分子としては、特にその種類が限られていることはないが、ポリビニールピロリドン（ＰＶＰ：Ｐｏｌｙ ｖｉｎｙｌ ｐｙｒｒｏｌｉｄｏｎｅ）、ポリメチルメタクリレート（ＰＭＭＡ：Ｐｏｌｙ ｍｅｔｈｙｌ ｍｅｔｈａｃｒｙｌａｔｅ）、ポリスチレン（ＰＳ：Ｐｏｌｙｓｔｙｒｅｎｅ）、ポリアスパラギン酸（ＰＡＡ：Ｐｏｌｙａｓｐａｒｔｉｃ Ａｃｉｄ）、ポリ−２−ヒドロキシエチルメタクリレート（Ｐ２ＨＥＭＡ：Ｐｏｌｙ−２−ｈｙｄｒｏｘｙ ｅｔｈｙｌ ｍｅｔｈａｃｒｙｌａｔｅ）、ポリステアリルメタクリレート（ＰＳＭＡ：ｐｏｌｙ ｓｔｅａｒｙｌ ｍｅｔｈａｃｒｙｌａｔｅ）、ポリ−２−ヒドロキシプロピルメタクリレート（Ｐ２ＨＰＭＡ：Ｐｏｌｙ−２−ｈｙｄｒｏｘｙ ｐｒｏｐｙｌ ｍｅｔｈａｃｒｙｌａｔｅ）、ポリブチルメタクリレート（ＰＢＭＡ：Ｐｏｌｙ ｎ−ｂｕｔｙｌ ｍｅｔｈａｃｒｙｌａｔｅ）、ポリエチルアクリレート（ＰＥＡ：Ｐｏｌｙ ｅｔｈｙｌ ａｃｒｙｌａｔｅ）、ポリブチルアクリレート（ＰＢＡ：Ｐｏｌｙ ｂｕｔｙｌ ａｃｒｙｌａｔｅ）、ポリ−２−エチルヘキシルアクリレート（Ｐ２ＥＨＡ：Ｐｏｌｙ−２−ｅｔｈｙｌ ｈｅｘｙｌ ａｃｒｙｌａｔｅ）及びこれらの組み合わせからなる群から選択される１種が可能である。
【００２１】
上記無機粉体は、二酸化チタン、酸化亜鉛、セリサイト酸化鉄及びこれらの組み合わせからなる群から選択されることができるし、好ましくは二酸化チタンを適用することができる。
【００２２】
本発明による複合粉体は、場合によって感圧粘着性高分子を２種以上組み合わせて適用することができる。感圧粘着性高分子の硝子転移温度（Ｔｇ）が低ければ、可塑性が増加して初期粘着力が向上するので密着力を高めることができるし、感圧粘着性高分子の硝子転移温度（Ｔｇ）が高ければ、流動性が高くて塗付性及び使用感を高めることができるので、硝子転移温度が異なる感圧粘着性高分子を組み合わせて使うことにより、粘着力による密着力と流動性による塗付性及び使用感を相互補う効果を得られる。
【００２３】
下記表１は、本発明で無機粉体の表面を被覆するために適用される感圧粘着性高分子の硝子転移温度（Ｔｇ）を示す。
【００２４】
【表１】
2018513844.tif 000003
【００２５】
上記表１の感圧粘着性高分子の中で硝子転移温度（Ｔｇ）が１００℃以上の差が出る２種の組み合わせを適用することが望ましい。本発明の実施例では、ポリブチルメタクリレート（ＰＢＭＡ）とポリビニールピロリドン（ＰＶＰ）の組み合わせ（ＰＢＭＡ+ＰＶＰ）、ポリブチルアクリレート（ＰＢＡ）とポリメチルメタクリレート（ＰＭＭＡ）の組み合わせ（ＰＢＡ+ＰＭＭＡ）及びポリブチルアクリレート（ＰＢＡ）とポリビニールピロリドン（ＰＶＰ）の組み合わせ（ＰＢＡ+ＰＶＰ）を含んで製造した。
【００２６】
感圧粘着性高分子を無機粉体の表面に均一に被覆するために、本発明の複合粉体は分散重合で製造することが最も好ましい。具体的に、本発明の複合粉体は、
【００２７】
１）無機粉体を溶媒に分散して溶液を製造する段階；
【００２８】
２）上記１）の溶液に塩酸及びメタクリル酸（ＭＡＡ）を加えて無機粉体の双極子モーメントを＋に形成する段階；
【００２９】
３）上記２）の溶液に感圧粘着性高分子単量体及び重合開始剤を加えて無機粉体の表面に高分子を重合及び被覆する段階を含む方法によって製造されることができる。
【００３０】
図１は、無機粉体として二酸化チタン、感圧粘着性高分子単量体としてメタクリル酸（ＭＡＡ）、重合開始剤としてアゾビスイソブチロニトリル（ＡＩＢＮ）を使った場合を例えて、上記方法を概略的に説明した説明図である。
【００３１】
本発明の実施例において、上記感圧粘着性高分子で無機粉体の表面が被覆された複合粉体を含む化粧料の剤形は、液状のファンデーションで製造されたが、剤形は特に限定されないし、目的によって適切に選択することができる。本発明の化粧料組成物は、例えばパウダー、パウダーパクト、ツーウェイケーキ、パウダーファンデーション、リキッドファンデーション、クリームファンデーション、コンシーラー、ＢＢクリーム、ＣＣクリーム、化粧下地、プライマー、アイシャドー、ブラッシャであってもよい。
【００３２】
本発明の化粧料組成物には、上記感圧粘着性高分子で無機粉体の表面が被覆された複合粉体以外に機能性添加物及び一般的な化粧料組成物に含まれる成分がさらに含まれることができる。上記機能性添加物としては、水溶性ビタミン、油溶性ビタミン、高分子ペプチド、高分子多糖、スフィンゴ脂質及び海草エキスからなる群から選択された成分を含むことができる。また、上記機能性添加物と共に、必要に応じて一般的な化粧料組成物に含まれる成分を配合することができる。その他に含まれる配合成分としては、油脂成分、補湿剤、エモリエント剤、界面活性剤、有機及び無機顔料、有機粉体、紫外線吸収剤、防腐剤、殺菌剤、酸化防止剤、植物抽出物、ｐＨ調整剤、アルコール、色素、香料、血行促進剤、冷感剤、制汗剤、精製水などを挙げることができる。
【００３３】
以下、本発明を理解させるために、好ましい実施例を提示する。しかし、本発明がこれに限定されないことは勿論であり、本発明の別の適用及び変形なども本技術分野における通常の知識を有する者には自明であると言える。
【実施例１】
【００３４】
：複合粉体の製造
感圧粘着性高分子単量体の種類及び含量を異にして下記表２に示す構成により、１0種の複合粉体を分散重合で製造した。
【００３５】
【表２】
2018513844.tif 000004
【００３６】
上記表２の構成の中で複合粉体Ｐ８の製造工程は下記のとおりであり、５）段階で単量体を異にしたことを除いてはＰ８以外の複合粉体も同じ方法で得た。
１）二重ジャケット反応器を設け、オーバーヘッドスターラーを使って循環水槽を連結した後、温度を７０℃に設定してコンデンサーに冷却水を循環させ、隔壁を設置して外部の空気を遮断した。
２）メタノール１５７g＋蒸留水６７gを反応器に加えて分散液を製造した。
３）メタノール１００g＋ＨＣｌ１００μｌに二酸化チタン（ＴｉＯ２、ＣＲ−５０、Ｓｕｎｊｉｎ  Ｂｅａｕｔｙ  Ｓｃｉｅｎｃｅ）２４gを超音波（５秒 ｏｎ／５秒 ｏｆｆ）を利用して５分間分散させた後、氷の水槽を利用して温度が上がらないようにした。
４）３）で製造された二酸化チタン分散液を反応器に加えた。
５）Ｎ−ビニールピロリドン１．２g＋ブチルアクリレート（ＢＡ）１．２gの単量体に、重合開始剤のアゾビスイソブチロニトリル（ＡＩＢＮ）０．０２４gを加えた後、溶解されるまで撹拌した。
６）反応器の温度が７０℃に上昇した時、上記５）の単量体混合物を反応器の壁面に触れないように、注射器を使って一滴ずつ追加した。
７）６時間反応させた後、生成物を回収した。
【００３７】
図２は、上記ＰＶＰ及びＰＢＡが１：１の重量比で表面に重合して被覆された二酸化チタン（ＴｉＯ２）複合粉体Ｐ８の表面を拡大したイメージである。感圧粘着性高分子のＰＶＰ 及びＰＢＡの厚さは、最小１．６ｎｍから最大５．５ｎｍまで形成されたものと表れた。
【実施例２】
【００３８】
：複合粉体を含む化粧料製造
上記表２の複合粉体Ｐ１〜Ｐ１０を含むファンデーションを同じ成分で製造した。
【００３９】
比較例１：単純二酸化チタン無機粉体を含む化粧料の製造
下記表１のＰ１１〜Ｐ１３は、従来のファンデーションに含まれた二酸化チタン無機粉体である。実施例２と同じ成分でＰ１１〜Ｐ１３を含むファンデーションを製造した。この時、ＯＴＳはｎ−オクチルトリエトキシシラン（ｎ−Ｏｃｔｙｌ Ｔｒｉｅｔｈｏｘｙ Ｓｉｌａｎｅ）を意味する。
【００４０】
【表３】
2018513844.tif 000005
【００４１】
試験例１：密着力テスト
下記表４は、上記製造した１３種のファンデーションに対する密着力テストを行った結果比較表である。密着力評価は１０名の専門パネルによって実施され、評価方式は前膊に０．４×１．５ｃｍのセルを描いて内容物４０μｌが完全に密着されるまでのローリング回数を数えて評価した。
【００４２】
【表４】
2018513844.tif 000006
【００４３】
上記表４の結果、本発明の製造実施例の感圧粘着性高分子で表面が被覆された二酸化チタンを含むファンデーションＰ１〜Ｐ１０が既存のファンデーションＰ１１〜Ｐ１３に比べて全般的に密着力が優れるものと評価された。
【００４４】
また、密着力の評価後、パネルを対象にして、残っている感じの項目に対してアンケートを実施した結果、ＰＳＭＡを含む剤形Ｐ３が残っている感じが最も大きいものと評価され、続いてＰＢＭＡとＰＭＭＡを含む剤形Ｐ１及びＰ２が残っている感じが大きいものと評価された。したがって、これらの単独使用は、製品を処方するには不適切である。一方、ＰＶＰを含む剤形Ｐ４は、軽くてさわやかな感じを与えるものと評価され、その結果、軽くて密着力が最も優秀な剤形は、ＰＢＡとＰＶＰを１：１質量比で含む剤形Ｐ８のものであると評価された。
【００４５】
試験例２：油分酸性テスト
温度を調節できるシェーカーインキュベーターで一週間安定度を測定した。一回の温度サイクルは、−１０℃、３０℃、４５℃であって８時間ずつ回って進められたし、１日１サイクルで７日間測定し、オイル分離、乳化分離などの問題が発生するのかを測定した。Ｐ１ないしＰ１３を含む剤形に対して総５回のデータを算出し、その結果、全ての剤形において油分散性が良好であると示された。
【００４６】
試験例３：粘着性テスト
より客観的なテストのために、粘着性テストを行った。図３及び図４は、硬度計を利用した粘着力テストの実施イメージ及びテスト結果を示すものである。従来のＰ１１粉体を含む剤形と、本発明のＰ８複合粉体を含む剤形を対象にして、Ｄｉｓｔａｎｃｅ：４．７２０ｍｍ、Ｆｏｒｃｅ：１１７６．０００ｇ、Ｔｉｍｅ：２．３６０ｓｅｃの条件でテストを行い、そのテスト結果、本発明のＰ８複合粉体を含む剤形が従来のＰ１１粉体を含む剤形に比べて粘着力が５Ｎ程度増加することを確認した。
【００４７】
試験例４：粘弾性テスト
図５及び図６は、レオメータ（Ｒｈｅｏｍｅｔｅｒ）を利用した粘弾性テストの実施イメージ及びテスト結果を示すものである。従来のＰ１１粉体を含む剤形と、本発明のＰ８複合粉体を含む剤形を対象にして実施した結果、本発明のＰ８複合粉体を含む剤形が従来のＰ１１粉体を含む剤形に比べてＧ゜（貯蔵弾性率）がより小さく測定されて、流れ性がもっと大きいものと示されており、したがって、皮膚に剤形塗布する時、塗付性がもっと優秀であると評価された。
【００４８】
上記試験例１ないし４の結果によって、本発明のＰＢＡとＰＶＰを１：１の質量比で表面が被覆された二酸化チタン複合粉体を含む化粧料剤形は、従来の単純二酸化チタン無機粉体を含む化粧料剤形に比べて密着力及び塗付性がより優れていることを確認することができる。
【図１】
2018513844.tif 000007
【図２】
2018513844.tif 000008
【図３】
2018513844.tif 000009
【図４】
2018513844.tif 000010
【図５】
2018513844.tif 000011
【図６】
2018513844.tif 000012
【国際調査報告】
2018513844.tif 000013
2018513844.tif 000014
2018513844.tif 000015
2018513844.tif 000016